(57)【特許請求の範囲】
【請求項１】
少なくとも、アルカリ骨材反応性を有する骨材と、アルカリ金属の水酸化物とを配合して、混練する工程を含む自己崩壊性コンクリート製造方法。
【請求項２】
表層の炭酸化処理を行う工程を含む請求項１記載の自己崩壊性コンクリート製造方法。
【請求項３】
アルカリ骨材反応性を有する繊維部材を配合する請求項１又は請求項２記載の自己崩壊性コンクリート製造方法。
【発明の詳細な説明】
【技術分野】
【０００１】
本発明は、所定期間経過後に自己崩壊する自己崩壊性コンクリート及びその製造方法などに関連する。より詳細には、アルカリ骨材反応性を有する骨材を含有し、内部のｐＨが１２〜１４である自己崩壊性コンクリート及びその製造方法、その自己崩壊性コンクリートで形成された植生基盤、並びにその自己崩壊性コンクリートを植生基盤として用いる植物増殖方法などに関連する。
【背景技術】
【０００２】
コンクリートは、一般的には、骨材（粗骨材及び細骨材）とセメントペースト（セメントに水を混ぜたもの）とを混練し、硬化させたものをいう。コンクリートは、強度、耐久性が高く、施工も簡易で、コスト面でも優れていることから、土木・建築の分野を中心に幅広く用いられている。
【０００３】
ポーラスコンクリートは、連続空隙を有する多孔質のコンクリートであり、通常、細骨材をほとんど用いずに、粗骨材とセメントペーストとを混練して製造される。ポーラスコンクリートは、通気性、排水性、吸音性、断熱性などに優れた材料であり、また、空隙部分に微生物を定着させたり、土壌などを充填したりすることなども可能なため、近年、緑化基盤、水質浄化、道路舗装、吸音材、断熱材など、様々な用途に用いられている。
【０００４】
一方、用途の多様化などに伴い、耐久性を意図的に低くして、比較的早期に崩壊させるように形成されたコンクリートなどについても提案されている。例えば、特許文献１には、アマモ場造成のために、廃ガラスなどのアルカリ骨材反応性を有する鉱物を骨材及び結合材の少なくとも一方に採用し、アルカリ刺激による膨張崩壊を生じるように調製したポーラスコンクリートブロックが開示されている。
【０００５】
なお、アルカリ骨材反応とは、コンクリートを崩壊させる反応の一つである。例えば、シリカを含有する骨材を用いたコンクリートの場合、骨材中のシリカがコンクリートのアルカリ性と反応してアルカリシリカゲルが形成される（アルカリ骨材反応）。このアルカリシリカゲルが吸水膨張することにより、コンクリートにひび割れを起こす。
【０００６】
その他、コンクリートなどを短時間で崩壊させる手段として、例えば、特許文献２には、低濃度のグリオキサール水溶液をセメント硬化体に接触させることにより崩壊させる方法が、特許文献３には、重焼マグネシアを主成分とするセメント固化材を土壌に混和し固化し緩行性膨張作用により崩壊させる方法が、特許文献４には、水硬性硬化体からなる内側層部と、水中に載置した後自然崩壊を起こすことにより土砂形状となり内側層部から脱落し得る自然崩壊層からなる表層部とを具備する自然崩壊型硬化体が、特許文献５には、骨材とアスファルトとを含有する混合物からなり、水生植物の植栽に使用する自己崩壊製ブロックが、特許文献６には、自己崩壊性を有し、砂と固化剤と増粘剤とを含有する混練物を成型した植栽基盤が、それぞれ開示されている。
【特許文献１】特開２００２−２９１３５９号公報
【特許文献２】特開昭５３−１４９２１０号公報
【特許文献３】特開２００５−２９０１７２号公報
【特許文献４】特開２０１０−２２０５８８号公報
【特許文献５】特開２０１０−１３０９５２号公報
【特許文献６】特開２００８−４３２４６号公報
【発明の開示】
【発明が解決しようとする課題】
【０００７】
従来の自己崩壊性コンクリートの場合、設置環境などによっては、水中などに設置した後、自己崩壊するまでに長い期間を要する場合があった。また、そのため、自己崩壊までの期間を調節することが難しかった。
【０００８】
そこで、本発明は、比較的短期間で自己崩壊に到る、若しくは自己崩壊までの期間を調節可能な自己崩壊性コンクリートを提供することなどを目的とする。
【課題を解決するための手段】
【０００９】
本発明者らは、従来の自己崩壊性コンクリートが自己崩壊するまでに長い期間を要する理由は、水中などに設置することによりコンクリート内のｐＨが低下し、アルカリ骨材反応の進行が遅くなるためであると推定した。そして、骨材とセメントペーストとを混練する際に高アルカリ性の水溶液を用いることなどにより、自己崩壊性を促進でき、比較的短期間で自己崩壊に到るコンクリートを製造できることを新規に見出した。
【００１０】
そこで、本発明では、少なくとも、アルカリ骨材反応性を有する骨材と、アルカリ性物質とを配合して、混練する工程を含む自己崩壊性コンクリート製造方法、及び、この方法などにより得られた自己崩壊性コンクリートなどを提供する。
【００１１】
この方法でコンクリートを製造することにより、水中などに設置した後も、コンクリート内部を高アルカリ性に維持できるため、アルカリ骨材反応が進行しやすく、比較的短期間で自己崩壊させることができる。
【００１２】
製造工程において、コンクリートの表層に炭酸化処理を行ってもよい。これにより、コンクリートからナトリウムイオン、カリウムイオンなどのアルカリ成分の溶出を抑制できるため、自己崩壊性能を長期間維持できる。
【００１３】
ナトリウムイオン、カリウムイオンは植物の生育に悪影響を及ぼす。それに対し、例えば、この自己崩壊性コンクリートを植生基盤などとして用いる場合、コンクリートの表層に炭酸化処理を行うことにより、ナトリウムイオン、カリウムイオンなどの溶出を抑制できるため、植物を良好に増殖させることができる。
【００１４】
一般的に、植物は、周辺環境のｐＨが高いと育ちにくい。コンクリートは高いアルカリ性を示すため、コンクリートを植生基盤などに用いた場合、植物の生育が妨げられる場合がある。それに対し、コンクリートの表層に炭酸化処理を行うことにより、表層のｐＨを中性に近くすることができるため、植物を良好に増殖させることができる。
【００１５】
その他、製造工程において、アルカリ骨材反応性を有する繊維部材を配合してもよい。これにより、セメントの硬化した部分が繊維部材とのアルカリ骨材反応により崩壊しやすくなるため、自己崩壊性を促進できる。
【００１６】
なお、例えば、アルカリ性物質の添加量などを調製してコンクリート内のｐＨを調整することにより、又は、繊維部材の長さ・太さ・配合量などを調節することにより、自己崩壊までの期間を調節できる。
【発明の効果】
【００１７】
本発明により、水中などに設置した後、比較的短期間でコンクリートを自己崩壊させることができる。また、これにより、設置してからコンクリートが自己崩壊に至るまでの期間をある程度調節できる。
【発明を実施するための最良の形態】
【００１８】
＜本発明に係る自己崩壊性コンクリート製造方法について＞
本発明に係る自己崩壊性コンクリート製造方法は、例えば、（１）混練工程、（２）打設工程、（３）炭酸化処理工程、（４）養生工程の各工程により行われる。なお、本発明に係る自己崩壊性コンクリート製造方法は、少なくとも、アルカリ骨材反応性を有する骨材と、アルカリ性物質とを配合して、混練する工程を含むものを広く包含し、例えば、一部の工程を省略・簡略化したり、他の工程を追加したり、若しくは工程の順序を入れ替えたりなどしたことにより、狭く限定されない。
【００１９】
（１）混練工程では、骨材、セメント、水などの混練を行う。
【００２０】
骨材には、アルカリ骨材反応性を有する材料を単独で、若しくは他の骨材と混合して用いる。
【００２１】
アルカリ骨材反応性を有する材料とは、アルカリ骨材反応性試験において「無害でない」と判定されたものをいう。公知の方法、例えば、化学法（JIS  A  1145）、モルタルバー法（JIS  A  1146）、モルタルバー迅速法（JIS  A  1804）などにより、アルカリ骨材反応性を簡易に判定できる。
【００２２】
アルカリ骨材反応性を有する材料として、例えば、陰微晶質石英、玉髄、オパール、火山ガラス、クリストバライト、ウォラストナイト、ゾノトライト、トリジマライト、タルク、マイカ、モンモリロナイトなどの鉱物、廃ガラス、ガラス繊維、ガラスビーズ、溶融破砕シリカ、溶融球状シリカ、結晶シリカ、２次凝集シリカなどの各種シリカなどが挙げられる。
【００２３】
骨材の粒度は、材質などに応じて適宜設定できるが、例えば、０．３〜３０ｍｍのものを用いることができる。
【００２４】
骨材には、必要に応じて、一般的に用いられている粗骨材、細骨材を配合してもよい。粗骨材としては、例えば、砕石、砂利、再生骨材またはこれらの混合物、軽量骨材などを利用できる。細骨材としては、例えば、川砂、海砂、山砂、砕砂、珪砂又はこれらの混合物が挙げられる。
【００２５】
骨材の配合量は、目的・用途に応じ、適宜設定できるが、ポーラスコンクリートを製造するために、例えば、セメント１００重量部に対して２００〜１，０００重量部が好適であり、４００〜８００重量部がより好適である。
【００２６】
セメントとしては、公知のものを単独で又は混合して用いることができ、特に限定されない。例えば、普通、早強、超早強、中庸熱、低熱などの各種ポルトランドセメント、高炉セメント、シリカセメント、フライアッシュセメント、白色ポルトランドセメント、各種混合セメントなどを用いることができる。また、目的・用途などに応じ、高炉スラグ粉末、フライアッシュ、シリカヒューム、石灰石粉末、石英粉末、石膏などを適量配合したものを用いてもよい。
【００２７】
アルカリ性物質は、水に溶解した際にアルカリ性を示す物質である。アルカリ性物質としては、公知のものを広く採用でき、特に限定されない。例えば、アルカリ金属の水酸化物（水酸化ナトリウム、水酸化カリウム、水酸化リチウム、水酸化ルビジウム、水酸化セシウムなど）、アルカリ土類金属の水酸化物（水酸化カルシウム、水酸化ストロンチウム、水酸化バリウムなど）、テトラアルキルアンモニウムの水酸化物（水酸化テトラメチルアンモニウム、水酸化テトラエチルアンモニウムなど）、グアニジンなどの強アルカリ性物質が好適であり、比較的安価で入手しやすく、かつ強いアルカリ性を示す点から、アルカリ金属の水酸化物がより好適であり、水酸化ナトリウム又は水酸化カリウムが最も好適である。
【００２８】
例えば、アルカリ性物質を水などに溶解した後、骨材とセメントとその高アルカリ性水溶液などを混練してもよいし、骨材とセメントとアルカリ性物質と水を投入してから混練してもよい。
【００２９】
アルカリ性物質の添加量は特に限定されないが、混練後のｐＨが１２〜１４になるように調製する。また、例えば、アルカリ性物質の添加量などを調製してコンクリート内のｐＨを調整することにより、自己崩壊までの期間を調節できる。
【００３０】
水の配合量は、目的・用途に応じ、適宜設定できるが、ポーラスコンクリートを製造するために、例えば、水／セメント比で１５〜６０質量％が好適である。
【００３１】
その他、必要に応じて、ＡＥ剤、減水剤、高性能減水剤、ＡＥ減水剤、高性能ＡＥ減水剤、硬化促進剤、流動化剤など、公知の混和材などを適宜配合してもよい。
【００３２】
以上の通り、アルカリ骨材反応性を有する骨材と、セメントと、アルカリ性物質と水などを適宜配合し、混練する。混練は、通常用いられる方法、例えば、二軸強制練りミキサー、パン型強制練りミキサー、オムニタイプミキサーなどの混練機に配合材料を投入して行うことができる。
【００３３】
この自己崩壊性コンクリート製造方法では、アルカリ骨材反応性を有する骨材のほかに、さらにアルカリ骨材反応性を有する繊維部材を配合してもよい。この繊維部材は、セメントの硬化した部分を硬化後に補強して引張強度を増大させるとともに、セメントとのアルカリ骨材反応により、セメントの硬化した部分を崩壊しやすくさせ、自己崩壊性を促進する。
【００３４】
アルカリ骨材反応性を有する繊維部材としては、例えば、ガラス繊維を用いることができる。この繊維部材の配合量は、繊維部材の種類・長さ・太さなどにより適宜設定できるが、例えば、０．２５〜２．０容量％が好適である。
【００３５】
また、上述のコンクリート内のｐＨを調整することのほか、例えば、繊維部材の長さ・太さ・配合量などを調節することによっても、自己崩壊までの期間を調節できる。
【００３６】
この繊維部材は、例えば、上記の混練の際に添加してもよいし、混練後、アジテータ車で攪拌する際などに投入してもよい。
【００３７】
（２）打設工程では、公知の方法などにより、上記の混練物を型枠などに打ち込む。
【００３８】
型枠などに打ち込んだ後、全体を加圧することにより、若しくは振動機により振動加圧することにより、締固めを行ってもよい。
【００３９】
本発明では、この自己崩壊性コンクリートを、外部から連続した空隙を備えるポーラスコンクリートとして製造することが好ましい。上述の骨材の粒度、水／セメント比などに加え、この締固めにより、ポーラスコンクリートを製造する際の空隙率を調整できる。本発明では、空隙率を５〜３０％に調整することが好ましい。
【００４０】
外部から連続した空隙を備えることにより、水中などに設置した際に、水がコンクリート内に均一かつ速やかに浸透するため、アルカリ骨材反応を進行させ、自己崩壊性を促進することができる。
【００４１】
（３）炭酸化処理工程では、コンクリートの表層（ポーラスコンクリートの空隙内の表層を含む、以下同じ）の炭酸化処理を行う。
【００４２】
炭酸化処理は、例えば、２０〜１００℃、相対湿度２０〜８０％、５〜１００％ＣＯ２の環境下で、１〜３０日間、処理することにより行うことができる。
【００４３】
炭酸化処理により、コンクリートの表層に存在したカルシウム分が炭酸カルシウムに変化する。これにより、ナトリウムイオン、カリウムイオンなどの溶出を抑制できるとともに、表層のｐＨを中性に近くすることができる。
【００４４】
（４）養生工程では、コンクリートの養生を行う。
【００４５】
コンクリートの養生は、公知の方法、例えば、水中養生、蒸気養生などを行うことができる。養生期間は特に限定されないが、例えば、３〜３０日間が好適である。養生により、コンクリートを良好に硬化させることができる。
【００４６】
＜本発明に係る自己崩壊性コンクリートについて＞
本発明に係る自己崩壊性コンクリートは、アルカリ骨材反応性を有する骨材を含有し、内部のｐＨが１２〜１４であるものをすべて包含する。
【００４７】
図１は、本発明に係る自己崩壊性コンクリートの例を示す部分断面拡大模式図である。
【００４８】
図１の自己崩壊性コンクリートＡは、上述の自己崩壊性コンクリート製造方法により製造されたものの部分断面を拡大したものであり、コンクリートＡの骨格材料である骨材１と、セメントが硬化した部分であるセメント部２と、このセメント部２に形成された空隙３とを備える。
【００４９】
骨材１は、上述の通り、アルカリ骨材反応性を有するものが少なくとも含まれている必要がある。このアルカリ骨材反応性を有する骨材１とコンクリートＡ中のアルカリ性とが反応することにより、アルカリ骨材反応が進行し、自己崩壊に至る。
【００５０】
アルカリ骨材反応性を有する骨材１には、上述のものを用いることができる。骨材１がアルカリ骨材反応性を有する材料であるかどうかについては、上述の公知の手段により、容易に判定できる。
【００５１】
セメント部２は、上述の製造工程における混練物のうち、セメント（骨材１以外の成分）が硬化した部分である。このコンクリートＡでは、製造工程において、アルカリ性物質を配合したことにより、コンクリート内部におけるセメント部２のｐＨが１２〜１４である。セメント部２のｐＨは、ｐＨメーターなど、公知の方法により測定できる。
【００５２】
このコンクリートＡでは、製造工程で繊維部材２１を配合したことにより、セメント部２に、アルカリ骨材反応性を有する繊維部材２１を含有する。この繊維部材２１には、上述の通り、ガラス繊維などを用いることができる。
【００５３】
空隙３はセメント部２に形成された空間であり、コンクリートの外部から連続する。上述の通り、外部から連続した空隙を備えることにより、水中などに設置した際に、水がコンクリート内に均一かつ速やかに浸透するため、アルカリ骨材反応を進行させ、自己崩壊性を促進することができる。空隙率は５〜３０％が好適である。
【００５４】
このコンクリートＡでは、製造工程で炭酸化処理を行ったことにより、コンクリートの外部及び空隙３内の表層３１（例えば、表面から０．１〜５０ｍｍの部位）における炭酸カルシウム含有量が３〜１００％である。上述の通り、炭酸化処理を施したことにより、ナトリウムイオン、カリウムイオンなどの溶出を抑制できるとともに、表層のｐＨを中性に近くすることができる。
【００５５】
＜本発明に係る植生基盤及び植物増殖方法について＞
本発明は、上述の自己崩壊性コンクリートで形成された植生基盤、及び、その自己崩壊性コンクリートを植生基盤として用いる植物増殖方法を広く包含する。
【００５６】
上述の通り、本発明では、コンクリートの表層に炭酸化処理を行うことにより、ナトリウムイオン、カリウムイオンなどの溶出を抑制できるため、植物を良好に増殖させることができる。また、表層のｐＨを中性に近くすることができるため、植物を良好に増殖させることができる。従って、この自己崩壊性コンクリートを植生基盤として用いることにより、植物を良好に増殖できる。
【実施例１】
【００５７】
実施例１では、本発明に係る自己崩壊性コンクリートにおける水への浸漬日数と圧縮強度との関係を調べた。
【００５８】
試験ケースを表１に示す。
【表１】
0005751939.tif 000002
【００５９】
ケース１（対照）では、アルカリ骨材反応性試験で無害と判定された粒径５ｍｍ以上の骨材と、セメントと、水道水を、水／セメント比３５％で配合し、混練後、型枠に打ち込み、材齢２８日まで養生を施し、骨材間空隙率１８％のポーラスコンクリートを作成した。
【００６０】
ケース２及びケース３では、アルカリ骨材反応性試験で無害でないと判定された粒径５ｍｍ以上のガラス骨材と、セメントと、水道水を、水／セメント比３５％で配合し、上記と同様に、混練後、型枠に打ち込み、材齢２８日まで水道水中で養生を施し、骨材間空隙率１８％のポーラスコンクリートを作成した。
【００６１】
ケース４及びケース５では、アルカリ骨材反応性試験で無害でないと判定された粒径５ｍｍ以上のガラス骨材と、セメントと、１０％水酸化ナトリウム水溶液を、水／セメント比３５％で配合し、ガラス繊維を１．０容量％添加し、混練後、型枠に打ち込んだ。次に、５０℃、相対湿度５０％、２０％ＣＯ２の環境下で、３日間、炭酸化養生を行った後、材齢２８日まで蒸気養生を施し、骨材間空隙率１８％のポーラスコンクリートを作成した。
【００６２】
各ポーラスコンクリートを、水道水又は海水に所定期間浸漬した後、コンクリートの圧縮試験方法（JIS  A  1108）に準じて、圧縮強度を測定した。
【００６３】
結果を図２に示す。図２は、各ポーラスコンクリートの浸漬日数と圧縮強度との関係を示すグラフである。図２中、横軸は浸漬日数（単位：日）を、縦軸は圧縮強度（N/mm2）を表す。
【００６４】
図２に示す通り、アルカリ骨材反応性を有する骨材と、アルカリ性物質とを配合してポーラスコンクリートを作成したものでは、淡水中に浸漬した場合（ケース４）では材齢１年程度で、海水中に浸漬した場合（ケース５）では材齢半年程度で、圧縮強度の低下がみられた。
【００６５】
この結果より、アルカリ骨材反応性を有する骨材と、アルカリ性物質とを配合して作成したポーラスコンクリートの自己崩壊性が確認された。
【実施例２】
【００６６】
実施例２では、表層の炭酸化処理を行った場合の植生改善効果を調べた。
【００６７】
試験ケースを表２に示す。
【表２】
0005751939.tif 000003
【００６８】
普通ポルトランドセメント又は高炉セメントＢ種について、セメントペーストを硬化させた後、２０℃で水中養生、若しくは５０℃、相対湿度５０％、２０％ＣＯ２の環境下で炭酸化養生を行った。なお、高炉セメントＢ種は、セメントと高炉スラグ微粉末を等量混合したものである。
【００６９】
次に、養生を行ったセメントペーストの粉砕物と土壌とを混ぜ、そこに、植物（コマツナ）の種子をまき、発芽率と生育量を観察した。
【００７０】
その結果、種子をまいてから１カ月後において、炭酸化養生を行ったセメントペーストの粉砕物と土壌とを混ぜたもの（ケース３、４、７、８）では、水中養生を行ったセメントペーストの粉砕物と土壌とを混ぜたもの（ケース１、２、５、６）と比較して、発芽率及び生育量が著しく改善した。この結果より、セメントを炭酸化することが、植生に非常に有効であることが分かった。
【００７１】
なお、セメントペーストに高炉セメントＢ種を用いたケース（ケース５〜８）では、普通ポルトランドセメントを用いたケース（ケース１〜４）と比較して、いずれも発芽率及び生育量が良好であった。この結果は、高炉セメントＢ種ではセメントの含有量が少なく、植物が生育しやすかったためであると推測する。
【産業上の利用可能性】
【００７２】
本発明により、水中などに設置した後、比較的短期間でコンクリートを自己崩壊させることができる。また、これにより、設置してからコンクリートが自己崩壊に至るまでの期間をある程度調節できる。従って、本発明は、自己崩壊性コンクリートとして様々な用途に用いることができる。
【００７３】
また、製造工程も比較的簡易であり、コンクリートの製造及び施工を容易かつ短期間で行うことができるという有利性がある。
【００７４】
その他、本発明における炭酸化処理は、火力発電所、鉄鋼所、化学工場、ごみ焼却場などから排出される燃焼ガスを用いることができ、排出ＣＯ２の削減にも有用である。
【００７５】
アマモは、沿岸浅瀬の砂泥質などに群生する海草である。アマモが群生する場所はアマモ場と呼ばれ、多くの生物が集まり、魚の餌場、産卵、稚魚の育成場となる。近年、沿岸域の埋立て、海水汚染などにより、アマモ場は減少傾向にあり、その再生が課題となっている。本発明は、例えば、このアマモ場の再生などのための植生基盤にも適しており、アマモなどの植物の増殖手段としても有用である。
【図面の簡単な説明】
【００７６】
【図１】本発明に係る自己崩壊性コンクリートの例を示す部分断面拡大模式図。
【図２】実施例１において、各ポーラスコンクリートの浸漬日数と圧縮強度との関係を示すグラフ。
【符号の説明】
【００７７】
１      骨材
２      セメント部
２１    繊維部材
３      空隙部
３１    表層
Ａ      自己崩壊性コンクリート
【図１】
0005751939.tif 000004
【図２】
0005751939.tif 000005